(57)【特許請求の範囲】
【請求項１】
10〜50重量％のグラフトゴム（A）と、10〜30重量％のコポリマーマトリックス（B）と、10〜90重量％の芳香族（コ）ポリカーボネート樹脂（C）とのブレンドを含んでなる成形用熱可塑性組成物であって、
グラフトゴム（A）は、架橋ゴムベースと、この架橋ゴムベースにグラフト重合されたグラフト相（A3）とを含んでなり、この架橋ゴムベースは、当該ベース重量を基準に1〜50％の架橋されたコア（A1）と、当該ベース重量を基準に50〜99％の少なくとも１つの重合アクリレートを有するシェル（A2）とを含有し、該コアの架橋剤は、1,3位置において共役二重結合を有せずに2個またはそれ以上のエチレン二重結合を有する少なくとも１種の共重合性モノマーからなること、
マトリックス（B）は、スチレン、α-メチルスチレン、芳香環ハロゲン化スチレンおよび芳香環アルキル化スチレンからなる第一群から選択される少なくとも１つのモノマーと、（メタ）アクリロニトリル、メチルメタアクリレートおよび無水マレイン酸からなる第二群から選択される少なくとも１つのモノマーとのコポリマーを含み、（第一群のモノマー）／（第二群のモノマー）の重量比は、85：15〜65：35であること、
（架橋ゴムベース）／（グラフト相）の重量比は、30：70〜80：20であること、
上記コア（A1）は、架橋剤とスチレン、α-メチルスチレン、芳香環ハロゲン化スチレンおよび芳香環アルキル化スチレンからなる群から選択される少なくとも１つの物質との重合生成物からなること、
上記シェル（A2）は、コアを覆う架橋アルキルアクリレートゴムシェルであること、
架橋ゴムベースは、重量平均粒径0.05〜0.18ミクロンの粒子形態で存在すること、
上記グラフト相（A3）は、スチレン、α-メチルスチレン、芳香環ハロゲン化スチレンおよび芳香環アルキル化スチレンからなる第三群から選択される少なくとも１つのモノマーと、（メタ）アクリロニトリル、メチルメタアクリレートおよび無水マレイン酸からなる第四群から選択される少なくとも１つのモノマーとのコポリマーを含み、（第三群のモノマー）／（第四群のモノマー）の重量比は、85：15〜65：35であること、および
該組成物は、他のグラフトゴム成分を含有していない
ことを特徴とする組成物。
【請求項２】
グラフトゴム（A）は、20〜40重量％の量で存在する請求項1記載の組成物。
【請求項３】
芳香族（コ）ポリカーボネート樹脂（C）は、30〜70重量％の量で存在する請求項1記載の組成物。
【請求項４】
グラフトゴム（A）は、このグラフトゴム（A）を基準に40〜70重量％の量で、架橋ゴムベースを含んでなる請求項1記載の組成物。
【請求項５】
コアは、スチレンの重合生成物である請求項1記載の組成物。
【請求項６】
シェルは、重合C１〜C１８アルキルアクリレートゴムを含む請求項1記載の組成物。
【発明の詳細な説明】
【０００１】
（技術分野）
本発明は、ポリカーボネートおよびグラフトゴムを含有する成形用熱可塑性組成物に関し、特に、本発明の組成物のグラフトゴムは、コア／シェルベースを含有する。
【０００２】
本発明は、成形品の製造に有用な成形用熱可塑性組成物を開示する。本発明の組成物は、グラフトゴム（A）と、コポリマーマトリックス（B）と、芳香族（コ）ポリカーボネート樹脂（C）とのブレンドを含んでなり、グラフトゴム（A）は、ビニル芳香族ポリマーコア（A1）およびアクリレートゴムシェル（A2）を含有する架橋ゴムベースと、この架橋ゴムベースにグラフト重合されるグラフト相（A3）とを含む。
【０００３】
本発明の組成物は、好ましくは、付加的なグラフトゴム成分を何ら含有しておらず、低曇り度および高光沢度を有する一方コロナ欠陥を有しない成形品の製造に好適である。
【０００４】
（背景技術）
従来から、スチレン／アクリロニトリルコポリマー（SAN）は、ゴムを組み込むことによって、その耐衝撃性が改善されることが知られている。ABSポリマーでは、そのジエンポリマーは、低温において最も顕著に強化するゴムとして使用されている一方、比較的低い耐候性および耐老化性のため、厳格な条件が課される用途では、あまり好適ではない。ある種の用途によれば、架橋アクリル酸エステルポリマーの使用が成功を収めており、これは、ASAコポリマーとしてよく知られている。このようなコポリマーは、米国特許第3055859号並びにドイツ特許第1260135号および第1911882号に開示されている。すなわち、好ましくは架橋したゴム状アクリル酸エステルポリマーは、グラフトベース（基材またはベース）として用いられているが、このポリマーを、乳化重合によって製造し、次に、得られたラテックスを、好ましくは乳化重合法に従い、スチレンとアクリロニトリルとの混合物と、グラフト重合することができる。当該分野では、グラフトベースとして、大粒子のポリアクリレートラテックスを有するようなASA生成物は、改善された耐衝撃性やノッチ付アイゾット衝撃強度およびより高い硬度を達成できることが知られている。
【０００５】
当該分野において、室温に対するガラス転移温度の相対的位置に応じて、「ハードセグメント」および「ソフトセグメント」なる用語が採用されている。「ハードセグメント」は、室温よりも高いTgを有するセグメントを意味し、「ソフトセグメント」は、室温よりも低いTgを有するセグメント意味し、これは、多数のシェルを有する構造を含んでなるコア／シェル構造についても同様である。ハードセグメント-ソフトセグメントおよびハードセグメントを含むような、多相構造のエマルジョンコポリマーは、EP534212およびそれに引用されている文献に記載されている。すなわち、当該分野では、ポリスチレンのハードコアと、ブチルアクリレート内部シェルと、SAN外部シェルとを有するような、グラフトコポリマーも知られている。
【０００６】
関連技術として、米国特許第4148842号が例示され、この特許は、ポリカーボネート樹脂と共重合体変性剤との耐衝撃性ブレンドを開示し、この変性剤は、架橋（メタ）アクリレートと、架橋SAN成分と、非架橋SAN成分とを含んでなる。また、ポリカーボネートおよびASAグラフトポリマーを含有する組成物並びにその製造方法は、米国特許第3655824号および米国特許第3891719号に開示されている。ポリカーボネート、ASAおよびPMMAを含有する組成物は、米国特許第4579909号に開示されている。JP-50154349は、PCおよびASAを含有する難燃性組成物を開示している。
【０００７】
（発明の開示）
本発明の熱可塑性組成物は、コロナ表面欠陥を示さない一方、低い曇り度および高い光沢度を特徴とする成形品を製造することができる。本発明の組成物は、10〜50重量％、好適には20〜40重量％のグラフトゴム（A）、0〜40重量％、好適には10〜30重量％のコポリマーマトリックス（B）、および10〜90重量％、好適には30〜70重量％の（コ）ポリカーボネート樹脂（C）のブレンドを含んでなる。特に、グラフトゴム（A）は、この重量を基準に30〜80％、好ましく40〜70％の架橋ゴムベース（これは、ベース重量を基準に、約1〜50％の、少なくとも１つのビニル芳香族ポリマーを含有するコア（A1）、およびベース重量を基準に、約50〜99％の、少なくとも１つの重合アクリレートを含有するシェル（A2）を含有する。）および、ゴムベースにグラフト重合される、グラフトゴムの重量を基準に70〜20％、好適には60〜30％のグラフト相（A3）を含んでなる。本発明の組成物は、ポリ（アルキル）メタクリレート、好適にはポリ（メチル）メタクリレート（PMMA）を付加的成分（D）として含有することができる。
【０００８】
本発明の組成物は、好ましい実施態様では他のグラフトゴム成分を含有しておらず、この好適な組成物は、グラフトゴムの重量平均粒径が、約0.1〜1.0ミクロン、好適には0.1〜0.6ミクロンである。グラフトゴムは、そのゴム粒子の分布が二頂粒径分布であることを特徴とすることができる。関連する実施態様において、「小粒径モード」の粒子は、0.05〜0.3ミクロン、好適には0.1〜0.25ミクロンの重量平均粒径を有し、「大モード」の粒子は、0.31〜1.0ミクロン、好適には0.35〜0.6ミクロンの重量平均粒径を有する。
【０００９】
架橋ゴムベースは、この架橋ゴムベースの重量を基準に、1〜50％、好適には3〜40％のコア（A1）、および架橋ゴムベースの重量を基準に、99〜50％、好適には97〜60％のシェル（A2）を含有し、
コア（A1）は、スチレン、α-メチルスチレン、芳香環ハロゲン化スチレンおよび芳香環アルキル化スチレンからなる群から選択される少なくとも１つの物質から重合し、所望により架橋したコアであり、
シェル（A2）は、架橋C1〜18アルキルアクリレートゴム、好適にはC2〜8アルキルアクリレートゴムを含んでなる、コア被覆シェルであり、
架橋ゴムベースは、約0.05〜1.0ミクロン、好適には0.1〜0.6ミクロンの粒径（重量平均粒径）を有する粒子形態で存在する。
【００１０】
グラフト相（A3）は、スチレン、α-メチルスチレン、芳香環ハロゲン化スチレンおよび芳香環アルキル化スチレン、例えばp-メチルスチレンおよびt-ブチルスチレンからなる第一群から選択される少なくとも１つのモノマーと、（メタ）アクリロニトリル、メチルメタクリレートおよび無水マレイン酸からなる第二群から選択される少なくとも１つのモノマーとのコポリマーを含有する。（第一群のモノマー）／（第二群のモノマー）の重量比は、85：15〜約65：35である。
【００１１】
本発明の組成物は、好適には付加的グラフトゴム成分を何ら含有しない。
【００１２】
本発明の組成物は、成形用熱可塑性エラストマー組成物における使用について既知の一般的な添加剤を、慣用的かつ有効な量で含有することができる。
【００１３】
本発明の組成物の成分（A）であるグラフトゴムは、架橋エラストマーコア-シェルベースの存在下に、スチレン、α-メチルスチレン、芳香環ハロゲン化スチレン、芳香環アルキル化スチレン、例えば p-メチルスチレンおよび t-ブチルスチレンの少なくとも１つの物質と、（メタ）アクリロニトリル、メチルメタアクリレートおよび無水マレイン酸の少なくとも１つの物質とをグラフト共重合することによって製造することができる。グラフト共重合において、100％のグラフト化は達成できないため、グラフト共重合による重合生成物は、ある割合で、遊離状態の非グラフト化コポリマー（便宜上、本明細書ではグラフト相を「SAN」と呼ぶ）を常に含有する。しかし、本発明の目的のために、「グラフトコポリマー」なる用語は、SANが実際にグラフト化されているゴムにだけ適用される。グラフトゴムのグラフトベースは、架橋状態である一方、グラフトコポリマーは、グラフトベースに化学的に結合しうるため、グラフト共重合による重合生成物において、グラフト化されたSANの割合は、常法に従い、例えばメチルエチルケトンによって、重合生成物から遊離状態の非グラフト化SANコポリマーを抽出することによって測定することができる。分離方法の原理は、Moore、MoyerおよびFrazerによるAppl. Polymer Symposia No.7, p.67以下（1968）に記載されている。
【００１４】
本明細書において、グラフト化度は、グラフトコポリマーのグラフト分岐鎖において化学結合しているSANについての、グラフトコポリマー全量を基準とした割合（％）を意味する。グラフト化度は、メチルエチルケトン不溶性のゲル組成を分析測定して算出することができる。
【００１５】
本発明によれば、架橋ゴムベースの粒径は、W.ScholtanおよびH.Lange, Kolloid-Z. und Z.-Polymere 250（1972）, 782-796の方法に従い、超遠心分離機によって測定した重量平均粒径である。超遠心分離機による測定によって、サンプルの粒径（粒子直径）の積分重量分布が得られ、これにより、所定の重量割合の粒子は、所定の粒径以下の粒径を有するものと決定することができる。
【００１６】
本発明に有用なグラフトゴム、即ち成分（A）は、常法で製造することができる。所望により架橋したコアポリマー（A1）は、通常の乳化重合法によって製造することができる。使用されるモノマーは、スチレン、α-メチルスチレン、芳香環ハロゲン化スチレンおよび芳香環アルキル化スチレン、例えばp-メチルスチレンおよびt-ブチルスチレンからなる群から選択される少なくとも１つのモノマーである。架橋は、当該分野でよく知られている多官能性モノマー架橋剤を、コア重量を基準に一般に約0.5〜10％、好適には0.5〜3％ほどの少量で、組み込むことによって製造することができる。架橋剤の例は、トリアリルシアヌレート、ジアリルマレエートおよびジビニルベンゼンである。
【００１７】
ゴムシェル（A2）は、架橋C1〜18アルキルアクリレートゴム、好適にはC2〜8アルキルアクリレートゴムであって、これは、所望によりC1〜6アルキルメタクリレートから誘導した単位を含有することができる。好適には、シェルは、そのガラス転移温度が0℃未満、好適には−20℃未満であることを特徴とする。アクリル酸エステルポリマーのガラス転移温度は、DSC法（K. H. Illers, Makromol. Chemie 127（1969）, p.1）従い、測定することができる。特に好適な例示は、n-ブチルアクリレートおよび2-エチルヘキシルアクリレートである。アクリル酸エステル類は、単独形態の化合物または各化合物の混合物として使用することができる。架橋ゴムベースの製造では、予め製造したコアポリマー（A1）の存在下に、アクリル酸エステル（またはシェルを構成する他のモノマー）を重合させる。
【００１８】
好適なアクリルポリマーを架橋するには、重合は、好適には、グラフトベースの製造に使用されるモノマー全量を基準に、0.5〜10重量％、好適には0.5〜3重量％の量で、共重合性で、多官能性の、好適には三官能性の架橋性モノマーの存在下に実施でき、その後、グラフト化することができる。好適な二官能性または多官能性架橋用モノマーは、1,3位置において共役二重結合を有せずに2個またはそれ以上、好適には3個のエチレン二重結合を有する共重合性モノマーである。好適な架橋性モノマーの例は、ジビニルベンゼン、ジアリルマレエート、ジアリルフマレートおよびジアリルフタレート、並びにトリアリルシアヌレートおよびトリアリルイソシアヌレートである。グラフト化剤は、所望により使用することができ、例えば、エポキシ、ヒドロキシ、カルボキシルおよびアミノまたは酸無水物基を有する不飽和モノマー、例えばヒドロキシアルキル（メタ）アクリレートを使用することができる。
【００１９】
本発明に使用されるグラフトコポリマー（A）の製造は、以下の方法によって実施することができる。まず、ビニル芳香族コア粒子（A1）は、常法に従い、20〜100℃、好適には50〜90℃の温度でビニル芳香族モノマーを重合させて、水性エマルジョン中コア粒子（所望により架橋コア粒子）を形成することによって、製造することができる。一般的な乳化剤を使用することができ、例えば、アルキルスルホン酸またはアルキルアリールスルホン酸のアルカリ金属塩、アルキルスルフェート、脂肪アルコールスルホネート、10〜30個の炭素原子を有する高級脂肪酸の塩、または樹脂セッケンが例示される。アルキルスルホン酸のナトリウム塩、または10〜18個の炭素原子を有する脂肪酸のナトリウム塩が、好適である。有利には、乳化剤は、コアポリマー（A1）の製造に使用されるモノマーを基準に、0〜5重量％、特に0〜2重量％の量で使用される。一般に、50：1〜0.7：1の（水）／（モノマー）の比率を使用する。使用される重合開始剤は、特に、通常の過硫酸塩、例えば過硫酸カリウムであるが、レドックス系重合開始剤も使用することができる。一般に、重合開始剤は、コアポリマー（A1）の製造に使用されるモノマーを基準に、0.1〜1重量％の量で使用される。使用しうる他の重合添加剤は、pHを約6〜9に調節する通常の緩衝剤、例えば炭酸水素ナトリウムおよびピロリン酸ナトリウム、並びに0〜3重量％の分子量調節剤、例えばメルカプタン、テルピノールまたは二量体α-メチルスチレンである。
【００２０】
正確な重合条件、例えば、乳化剤、開始剤および他の添加剤の種類、添加速度および量は、所望により架橋したビニル芳香族コアポリマーの得られたラテックスが所定の粒径範囲に入るように、前記した範囲内で選択することができる。
【００２１】
本発明の架橋ゴムベース形成のため、ポリビニル芳香族コア粒子の存在下に使用される架橋ゴムシェル（A2）についての製造は、以下の方法によって実施することができる。すなわち、架橋ゴムシェル（A2）は、前記したモノマー、例えばアクリル酸エステルと、多官能性架橋性／グラフト化モノマーとを、水性エマルジョン中、20〜100℃、好適には50〜80℃で常法によって重合させることによって製造することができる。一般的な乳化剤を使用することができ、例えば、アルキルスルホン酸またはアルキルアリールスルホン酸のアルカリ金属塩、アルキルスルフェート、脂肪アルコールスルホネート、10〜30個の炭素原子を有する高級脂肪酸の塩、または樹脂セッケンを使用することができる。アルキルスルホン酸のナトリウム塩、または10〜18個の炭素原子を有する脂肪酸のナトリウム塩が、好適である。有利には、乳化剤は、架橋シェル（A2）製造に使用されるモノマーを基準に、0〜5重量％、特に0〜2重量％の量で使用される。一般に、5：1〜0.7：1の水／モノマーの比率を使用する。使用される重合開始剤は特に、一般的な過硫酸塩、例えば過硫酸カリウムであるが、レドックス系重合開始剤も使用することができる。一般に、重合開始剤は、架橋シェル（A2）の製造に使用されるモノマーを基準に、0.1〜1重量％の量で使用される。使用しうる他の重合添加剤は、pHを約6〜9に調節する一般的な緩衝剤、例えば炭酸水素ナトリウムおよびピロリン酸ナトリウム、および0〜3重量％の分子量調節剤、例えばメルプタン、テルピノールまたは二量体α-メチルスチレンである。
【００２２】
正確な重合条件、例えば、乳化剤、開始剤および他の添加剤の種類、添加速度および量は、得られた架橋ゴムベースラテックスが所定の粒径範囲に入るように、前記した範囲内から選択することができる。
【００２３】
グラフトゴム（A）を製造するには、スチレン、α-メチルスチレン、芳香環アルキル化スチレン、例えばp-メチルスチレンおよびt-ブチルスチレンからなる第一群から選択される少なくとも１つのモノマーを含むと共に、（メタ）アクリロニトリル、メチルメタクリレートおよび無水マレイン酸からなる第二群から選択される少なくとも１つのモノマーとを含むモノマー系を、架橋ゴムラテックス、好適にはアクリル酸エステルポリマーラテックス（これは、好適には、当該ラテックス重量を基準に約1〜50％のビニル芳香族モノマー、好適にはスチレンのポリマーを含有する）の存在下に重合させることができる。（第一群のモノマー）／（第二群のモノマー）の重量比は、85：15〜約65：35である。
【００２４】
グラフト相の架橋ゴムベースへのグラフト共重合反応は、水性エマルジョン中で、一般的な条件下に行うのが、有利である。グラフト共重合反応は、好適には、架橋ゴムベースの製造に使用される乳化重合反応と同じ系において、所望により乳化剤および開始剤をさらに添加して実施することができる。架橋ゴムベースにグラフト重合されるモノマー系は、一回の添加、数段階の添加または、好適には重合の間の連続的添加によって、加えることができる。モノマー混合物の架橋ゴムベースへのグラフト共重合反応は、グラフトゴム（A）において10〜50重量％、好適には20〜40重量％のグラフト化度が得られるように実施することができる。グラフト共重合反応によるグラフト化率は、100％ではないため、所望のグラフト化度に対応するよりもやや多い量で、グラフト共重合用モノマー混合物を使用しなければならない。グラフト共重合反応によるグラフト化率の調節、したがって、最終グラフトゴム（A）のグラフト化度の調節は、当業者に既知であり、特に、モノマーの添加速度および分子連鎖調節剤の添加によって行われる（ChauvelおよびDaniel, ACS Polymer Preprints 15(1974), 329以下参照）。
【００２５】
グラフトゴム（A）中グラフト相は、乳化重合によって形成された非グラフト化（遊離）ポリマーを伴っているが、このグラフト相は、通常の凝固、洗浄、脱水および乾燥法によって、液体ラテックスから乾燥固形物として回収される。
【００２６】
前記したように、本発明の組成物は、マトリックス（B）を含有する。このマトリックス（B）は、スチレン、α-メチルスチレン、芳香環ハロゲン化スチレンおよび芳香環アルキル化スチレンからなる第一群から選択される少なくとも１つのモノマーと、（メタ）アクリロニトリル、メチルメタアクリレートおよび無水マレイン酸からなる第二群から選択される少なくとも１つのモノマーとのコポリマーを包含する。（第一群のモノマー）／（第二群のモノマー）の重量比は、85：15〜約65：35である。成分（A）製造のグラフト共重合の間に形成される非グラフト化遊離コポリマーも、ハードセグメント成分（B）の一部を構成することができる。ハードセグメント成分（B）は、グラフトゴム（A）製造法としてのグラフト共重合反応のために選択された条件に応じて、このグラフト共重合の間に、既に、充分な割合で形成されうる。しかし、一般的には、グラフト共重合によって得られた生成物に対し、付加的に別に製造したハードセグメント成分（B）を添加する必要がある。この付加的に別に製造されたハードセグメント成分（B）は、好適には、スチレン／アクリロニトリルコポリマー、α-メチルスチレン／アクリロニトリルコポリマーまたはα-メチルスチレン／スチレン／アクリロニトリルターポリマーである。これらのコポリマーは、単独の形態または相互に混合した形態で、ハードセグメント成分（B）として使用することができる。例えば、本発明の組成物に使用する付加的に別に製造したハードセグメント成分（B）は、例えば、スチレン／アクリロニトリルコポリマーとα-メチルスチレン／アクリロニトリルコポリマーとの混合物とすることができる。ハードセグメント成分（B）は常法によって得ることができる。すなわち、スチレンおよび／またはα-メチルスチレンとアクリロニトリルとの共重合は、ラジカル重合、好適には、塊状重合、溶液重合、懸濁重合または水性乳化重合によって実施することができる。
【００２７】
本発明のコポリマーの製造に適したポリカーボネート樹脂（C）は、ホモポリカーボネートおよびコポリカーボネート並びにそれらの混合物である。
【００２８】
ポリカーボネートは、一般に、10,000〜200,000、好適には20,000〜80,000の重量平均分子量を有し、その溶融流量（ASTM D-1238、300℃）は、約1〜約65ｇ／10分、好適には約2〜15ｇ／10分である。ポリカーボネートは、例えば、既知の二相界面法に従い、ホスゲンのような炭酸誘導体およびジヒドロキシ化合物を用い、重縮合によって製造することができる（ドイツ特許公開第2063050号、第2063052号、第1570703号、第2211956号、第2211957号および第2248817号、フランス特許第1561518号、並びにH. Schnellによる論文「Chemistry and Physics of Polycarbonates」, Interscience Publishers, New York, New York, 1964参照。これらは全て本発明の開示の一部を構成するものとする）。
【００２９】
本発明において、本発明のポリカーボネートの製造に適したジヒドロキシ化合物は、以下の式（1）または（2）で示される。
【化１】
0004716577.tif 000002
【００３０】
上記式中、
Aは、1〜8個の炭素原子を有するアルキレン基、2〜8個の炭素原子を有するアルキリデン基、5〜15個の炭素原子を有するシクロアルキレン基、5〜15個の炭素原子を有するシクロアルキリデン基、カルボニル基、酸素原子、硫黄原子、-SO-または-SO2、または式：
【化２】
0004716577.tif 000003
で示される基、
上記式中、eおよびgは、両方とも0〜1の数、
Zは、F、Cl、BｒまたはC1〜C4アルキル（ただし、数個のZ基が1つのアリール基における置換基である場合、Z基は、相互に同じかまたは異なる）、
dは、0〜4の整数、および
fは、0〜3の整数を表す。
【００３１】
本発明の実施において有用なジヒドロキシ化合物の例は、ヒドロキノン、レゾルシノール、ビス（ヒドロキシフェニル）アルカン、ビス（ヒドロキシフェニル）エーテル、ビス（ヒドロキシフェニル）ケトン、ビス（ヒドロキシフェニル）スルホキシド、ビス（ヒドロキシフェニル）スルフィド、ビス（ヒドロキシフェニル）スルホン、およびα,α-ビス（ヒドロキシフェニル）-ジイソプロピルベンゼン、並びにそれらの芳香環アルキル化化合物である。これらのおよび他の好適な芳香族ジヒドロキシ化合物は、例えば、米国特許第5105004号、第5126428号、第5109076号、第5104723号、第5086157号、第3028356号、第2999835号、第3148172号、第2991273号、第3271367号および第2999846号に開示されており、これらは全て本発明の開示の一部を構成するものとする。
【００３２】
他の好適なビスフェノールの例は、2,2-ビス-（4-ヒドロキシフェニル）プロパン（ビスフェノールA）、2,4-ビス-（4-ヒドロキシフェニル）-2-メチルブタン、1,1-ビス-（4-ヒドロキシフェニル）シクロヘキサン、α,α'-ビス-（4-ヒドロキシフェニル）-p-ジイソプロピルベンゼン、2,2-ビス-（3-メチル-4-ヒドロキシフェニル）プロパン、2,2-ビス-（3-クロロ-4-ヒドロキシフェニル）プロパン、ビス-（3,5-ジメチル-4-ヒドロキシフェニル）メタン、2,2-ビス-（3,5-ジメチル-4-ヒドロキシフェニル）プロパン、ビス-（3,5-ジメチル-4-ヒドロキシフェニル）スルフィド、ビス-（3,5-ジメチル-4-ヒドロキシフェニル）スルホキシド、ビス-（3,5-ジメチル-4-ヒドロキシフェニル）スルホン、ジヒドロキシベンゾフェノン、2,4-ビス-（3,5-ジメチル-4-ヒドロキシフェニル）シクロヘキサン、α,α'-ビス-（3,5-ジメチル-4-ヒドロキシフェニル）-p-ジイソプロピルベンゼンおよび4,4'-スルホニルジフェノールである。
【００３３】
特に好適な芳香族ビスフェノールの例は、2,2-ビス-（4-ヒドロキシフェニル）プロパン、2,2-ビス-（3,5-ジメチル-4-ヒドロキシフェニル）プロパン、1,1-ビス-（4-ヒドロキシフェニル）シクロヘキサンおよび1,1-ビス-（4-ヒドロキシフェニル）-3,3,5-トリメチルシクロヘキサンである。
【００３４】
最も好適なビスフェノールは、2,2-ビス-（4-ヒドロキシフェニル）プロパン（ビスフェノールA）である。
【００３５】
本発明のポリカーボネートは、その構造において、1種類またはそれ以上の好適なビスフェノールから誘導される単位を有することができる。
【００３６】
本発明の実施に適したポリカーボネート樹脂の例は、フェノールフタレイン系のポリカーボネート、コポリカーボネートおよびターポリカーボネートである（米国特許第3036036号および第4210741号、両方とも本発明の開示の一部を構成する）。
【００３７】
本発明のポリカーボネートは、ポリヒドロキシル化合物を、ビスフェノールを基準に、例えば0.05〜2.0モル％ほどの少量で縮合することによって分岐することもできる。
【００３８】
この種のポリカーボネートは、例えば、ドイツ特許公開第1570533号、第2116974号および第2113374号、イギリス特許第885442号および第1079821号並びに米国特許第3544514号に開示されている。この目的に使用しうるポリヒドロキシル化合物の例は以下のものである：フロログルシノール、4,6-ジメチル-2,4,6-トリ-（4-ヒドロキシフェニル）ヘプタン、1,3,5-トリ-（4-ヒドロキシフェニル）ベンゼン、1,1,1-トリ-（4-ヒドロキシフェニル）エタン、トリ-（4-ヒドロキシフェニル）フェニルメタン、2,2-ビス-［4,4-（4,4'-ジヒドロキシジフェニル）］シクロヘキシルプロパン、2,4-ビス-（4-ヒドロキシ-1-イソプロピリジン）フェノール、2,6-ビス-（2'-ジヒドロキシ-5'-メチルベンジル）-4-メチルフェノール、2,4-ジヒドロキシ安息香酸、2-（4-ヒドロキシフェニル）-2-（2,4-ジヒドロキシフェニル）プロパンおよび1,4-ビス-（4,4'-ジヒドロキシトリフェニルメチル）ベンゼン。他の多官能性化合物の例は、2,4-ジヒドロキシ安息香酸、トリメシン酸、塩化シアヌルおよび3,3-ビス-（4-ヒドロキシフェニル）-2-オキソ-2,3-ジヒドロインドールである。
【００３９】
本発明に使用するポリカーボネートの他の製造方法は、前記重縮合法の他に、均質相における重縮合およびエステル交換である。好適な方法は、本発明の開示の一部を構成する米国特許第3028365号、第2999846号、第3153008号および第2991273号に開示されている。
【００４０】
ポリカーボネートの好適な製造方法は、界面重縮合法である。
【００４１】
本発明の開示の一部を構成する米国特許第3912688号に開示されている、本発明ポリカーボネートの他の合成方法も使用することができる。
【００４２】
好適なポリカーボネート樹脂は市販されており、その例は、Makrolon FCR、Makrolon 2600、Makrolon 2800およびMakrolon 3100であり、これらは全てビスフェノール系のホモポリカーボネート樹脂であって、それぞれの分子量は異なり、ASTM D-1238によるそのメルトフローインデクス（MFR）はそれぞれ約16.5〜24g／10分、13〜16ｇ／10分、7.5〜13.0ｇ／10分および3.5〜6.5g／10分であることを特徴とする。これらは、Pennsylvania、PittsburghのBayer Corporationの製品である。
【００４３】
本発明の実施において好適なポリカーボネートは既知であり、その構造および製造方法は、例えば、米国特許第3030331号、第3169121号、第3395119号、第3729447号、第4255556号、第4260731号、第4369303号および第4714746号に開示されており、これらは全て本発明の開示の一部を構成するものとする。
【００４４】
本発明の組成物を製造するための成分の混合は、常法に従い、当該分野でよく知られている方法および装置を使用して実施することができる。
【００４５】
本発明の組成物は、付加的成分として、一般に使用される添加剤、例えば、充填剤、他の相溶性プラスチック、帯電防止剤、酸化防止剤、難燃剤、潤滑剤および紫外線安定剤を含有することができる。添加剤は、慣用的な有効量、好適にはA＋B＋Cの合計重量を基準に0.1〜合計約30％の量で使用することができる。
【００４６】
本発明およびその好ましい態様は、以下のとおりである。
［１］10〜50重量％のグラフトゴム（A）と、0〜40重量％のコポリマーマトリックス（B）と、10〜90重量％の芳香族（コ）ポリカーボネート樹脂（C）とのブレンドを含んでなる成形用熱可塑性組成物であって、
グラフトゴム（A）は、架橋ゴムベースと、この架橋ゴムベースにグラフト重合されたグラフト相（A3）とを含んでなり、この架橋ゴムベースは、当該ベース重量を基準に約1〜50％のコア（A1）と、当該ベース重量を基準に約50〜99％の少なくとも１つの重合アクリレートを有するシェル（A2）とを含有すること、
マトリックス（B）は、スチレン、α-メチルスチレン、芳香環ハロゲン化スチレンおよび芳香環アルキル化スチレンからなる第一群から選択される少なくとも１つのモノマーと、（メタ）アクリロニトリル、メチルメタアクリレートおよび無水マレイン酸からなる第二群から選択される少なくとも１つのモノマーとのコポリマーを含み、（第一群のモノマー）／（第二群のモノマー）の重量比は、85：15〜約65：35であること、
（架橋ゴムベース）／（グラフト相）の重量比は、30：70〜80：20であること、
上記成分（A1）は、スチレン、α-メチルスチレン、芳香環ハロゲン化スチレンおよび芳香環アルキル化スチレンからなる群から選択される少なくとも１つの物質の重合生成物を含むこと、
上記成分（A2）は、コアを覆う架橋アルキルアクリレートゴムシェルであること、
架橋ゴムベースは、重量平均粒径約0.05〜1.0ミクロンの粒子形態で存在すること、および
上記成分（A3）は、スチレン、α-メチルスチレン、芳香環ハロゲン化スチレンおよび芳香環アルキル化スチレンからなる第三群から選択される少なくとも１つのモノマーと、（メタ）アクリロニトリル、メチルメタアクリレートおよび無水マレイン酸からなる第四群から選択される少なくとも１つのモノマーとのコポリマーを含み、（第三群のモノマー）／（第四群のモノマー）の重量比は、85：15〜約65：35である
ことを特徴とする組成物。
［２］グラフトゴム（A）は、20〜40重量％の量で存在する上記［１］に記載の組成物。
［３］コポリマーマトリックス（B）は、10〜30重量％の量で存在する上記［１］に記載の組成物。
［４］芳香族（コ）ポリカーボネート樹脂（C）は、30〜70重量％の量で存在する上記［１］に記載の組成物。
［５］グラフトゴム（A）は、このグラフトゴム（A）を基準に40〜70重量％の量で、架橋ゴムベースを含んでなる上記［１］に記載の組成物。
［６］コアは、スチレン、α-メチルスチレン、芳香環ハロゲン化スチレンおよび芳香環アルキル化スチレンからなる群から選択される少なくとも１つの物質の重合生成物である上記［１］に記載の組成物。
［７］コアは、架橋されている上記［６］に記載の組成物。
［８］シェルは、重合C１〜C１８アルキルアクリレートゴムを含む上記［１］に記載の組成物。
［９］シェルは、架橋されている上記［９］に記載の組成物。
［１０］前記重量平均粒径は、約0.1〜0.6ミクロンである上記［１］に記載の組成物。
［１１］前記粒子は、大粒径モードと小粒径モードからなる二頂粒径分布で存在する上記［１］に記載の組成物。
［１２］小粒径モードは、重量平均粒径0.05〜0.3ミクロンを有し、大粒径モードは、重量平均粒径0.31〜1.0ミクロンを有する上記［１１］に記載の組成物。
［１３］小粒径モードは、重量平均粒径0.1〜0.25ミクロンを有し、大粒径モードは、重量平均粒径0.35〜0.6ミクロンを有する上記［１２］に記載の組成物。
【００４７】
以下の実施例は、本発明を例示するものである。実施例において、部およびパーセントは、特に断らない限り、重量部および重量％を意味する。
（実施例）
サンプルの製造において、グラフトゴム成分、スチレン-アクリロニトリルコポリマー（SAN）、ポリカーボネート（PC）および所望によりポリ（メチル）メタクリレート（PMMA）、並びに本発明の組成物に必須ではない添加剤を、二軸スクリュー押出機で溶融コンパウンド化した。約500〜520°Fの溶融温度、160〜180°Fの成形温度、および1.0〜1.5インチ／秒の射出速度で、試験片を射出成形した。
【００４８】
雲り度および光沢度は、射出成形板に対し、ASTM D-523（光沢度の測定）およびD-4039（曇り度の測定）に従い、BYK Gardner Haze-Gloss Reflectometerを使用し、20度の角度で、測定した。
【００４９】
本明細書に記載のコロナ現象は、射出成形板ゲートから放射する半円形のリングとして現れる表面欠陥である。黒色に着色した成形品では、その表面欠陥は、表面の他の部分よりも薄い暗色として現れる。
【００５０】
アイゾット衝撃強度の測定用の試験片は、1／8"の厚みであり、測定は、ASTM D-256に従い、23℃で行った。
【００５１】
フラクトビス（Fractovis）衝撃強度は、ASTM D-3763（1／2"のダート、3"のリング、8000インチ／秒の速度）に従い、1／10"の厚みの成形板を使用し、23℃で測定した。
【００５２】
本発明を代表する組成物を製造し、その特性を測定した。測定結果を下記の表１に示す。組成物の製造に使用した成分は以下の通りである。
ASA-1：本発明の技術的範囲に含まれないグラフトゴム；ブチルアクリレートベースと、スチレン／アクリロニトリル（SAN）（S／AN重量比＝70／30）グラフト相とを含有、ゴム含有量＝55％、粒径（重量平均）＝0.14ミクロン
ASA-2：本発明の技術的範囲に含まれないグラフトゴム；ブチルアクリレートベースと、スチレン／アクリロニトリル（SAN）（S／AN重量比＝65／35）グラフト相とを含有、ゴム含有量＝30％、粒径（重量平均）＝0.05〜0.1ミクロン
ASA-3：本発明の技術的範囲に含まれるグラフトゴム；25％ポリスチレンコアおよび75％ポリブチルアクリレートシェルを含有するコア／シェルベースと、SAN（S／AN重量比＝77.5／22.5）グラフト相とを含有、ゴム含有量＝55％、粒径（重量平均）＝0.18ミクロン
ASA-4：本発明の技術的範囲に含まれるグラフトゴム；5％ポリスチレンコアおよび95％ポリブチルアクリレートシェルを含有するコア／シェルベースと、SAN（S／AN重量比＝80／20）グラフト相とを含有、ゴム含有量＝60％、粒径（重量平均）＝0.37ミクロン
SAN：S／AN重量比＝70／30のスチレン／アクリロニトリルコポリマー
PMMA：プレキシグラスV825-100、Rohm & Haasの製品
ポリカーボネート：Makrolon 2600、ビスフェノールA系のホモポリカーボネート樹脂、Bayer Corporationの製品
上記成分の各用量は、重量％である。
【００５３】
【表１】
0004716577.tif 000004
注）1：Yは、コロナ欠陥の外観を意味する。Nは、コロナ欠陥をしめさないことを意味する。Sは、僅かなコロナ欠陥を意味する。
【００５４】
実施例3、4、5、6、8および9で示される本発明の組成物は、減少した雲り度および増加した光沢度を示す。コロナ欠陥の不存在は、実施例3、4、5および6に見られた。コア／シェル構造をベースとして含有しない組成物（比較例1、2および7）は、高い曇り度、低い光沢度および顕著なコロナ欠陥を示す。
【００５５】
本発明を例示するために前記に詳細に説明したが、そのような説明は例示だけを目的とし、請求の範囲によって制限される以外は、当業者によって本発明の意図および範囲を逸脱せず変更を加えることができると理解すべきものとする。